(57)【要約】【課題】処理後の繊維表面が吸水性を示すシリコーンエマルション組成物、特に耐久性に優れ、洗濯処理後にも繊維表面が吸水性を維持し得る皮膜形成性シリコーンエマルション組成物、及び該組成物を有効成分として含有する繊維処理剤を提供する。【解決手段】（Ａ）１分子中にケイ素原子に結合するヒドロキシ基及び／又はアルコキシ基を少なくとも２個含有するオルガノポリシロキサン、（Ｂ）界面活性剤、（Ｃ）下式（１）のポリエーテル変性シリコーン、2018016909.tif 000026（Ｒ1はフェニル基、アルキル基又はアルコキシ基、Ｒ2は−ＣxＨ2xＯ（Ｃ2Ｈ4Ｏ）y（Ｃ3Ｈ6Ｏ）zＲ4、Ｒ3はＲ1又はＲ2、Ｒ4はＨ、アルキル基又はアセチル基、ａ、ｂは０〜１００、ａ＋ｂは０〜２００、ｘは２〜５、ｙは１〜４０、ｚは０〜４０。但し、ｂ＝０のとき、Ｒ3のうち少なくともひとつがＲ2。）（Ｄ）水を含有する皮膜形成性シリコーンエマルション組成物。【選択図】なし【特許請求の範囲】
【請求項１】
（Ａ）１分子中にケイ素原子に結合するヒドロキシ基及び／又はアルコキシ基を少なくとも２個含有するオルガノポリシロキサン：１００質量部、
（Ｂ）界面活性剤：０．１〜５０質量部、
（Ｃ）下記一般式（１）で表されるポリエーテル変性シリコーン：０．１〜５０質量部、及び
【化１】
2018016909.tif 000025
（式中、Ｒ1は独立にフェニル基、炭素数１〜６のアルキル基又は炭素数１〜６のアルコキシ基であり、Ｒ2は独立に式−ＣxＨ2xＯ（Ｃ2Ｈ4Ｏ）y（Ｃ3Ｈ6Ｏ）zＲ4で示される有機基であり、Ｒ3は独立にＲ1又はＲ2であり、Ｒ4は水素原子、炭素数１〜６のアルキル基又はアセチル基であり、ａは０〜１００の整数、ｂは０〜１００の整数で、ａ＋ｂは０〜２００であり、ｘは２〜５の整数、ｙは１〜４０の整数、ｚは０〜４０の整数である。但し、ｂ＝０のとき、Ｒ3のうち少なくともひとつがＲ2である。）
（Ｄ）水：５０〜１，０００質量部
を含有することを特徴とする皮膜形成性シリコーンエマルション組成物。
【請求項２】
さらに、（Ｅ）コロイダルシリカを（Ａ）成分１００質量部に対して０．５〜５０質量部含有する請求項１に記載の皮膜形成性シリコーンエマルション組成物。
【請求項３】
さらに、（Ｆ）縮合触媒を（Ａ）成分１００質量部に対して０．１〜２０質量部含有する請求項１又は２に記載の皮膜形成性シリコーンエマルション組成物。
【請求項４】
さらに、（Ｇ）アミノ基含有オルガノアルコキシシラン及び／又はその部分加水分解物と酸無水物の反応生成物を（Ａ）成分１００質量部に対して０．１〜２０質量部含有する請求項１〜３のいずれか１項に記載の皮膜形成性シリコーンエマルション組成物。
【請求項５】
請求項１〜４のいずれか１項に記載の皮膜形成性シリコーンエマルション組成物を有効成分として含有する繊維処理剤。
【発明の詳細な説明】
【技術分野】
【０００１】
本発明は、皮膜形成性シリコーンエマルション組成物に関するものである。さらに詳細には、本発明は、繊維に高い吸水性を付与するシリコーンエマルション組成物及び該組成物を有効成分として含有する繊維処理剤に関するものである。
【背景技術】
【０００２】
ゴム皮膜を形成するシリコーンエマルション組成物は、従来から種々の組成のものが公知であり、ウェザーストリップ剤、エアーバック用コーティング剤等として使用されている。
【０００３】
例えば、ヒドロキシル化ジオルガノポリシロキサン、コロイダルシリカ及び有機スズ化合物又は有機アミン化合物からなるシリコーンエマルション組成物（特開昭５６−１６５５３号公報：特許文献１）、ジメチルシロキサン単位とモノフェニルシロキサン単位とからなるシロキサンブロックコポリマー、水、カチオン系界面活性剤、充填剤及びアミノシランからなるシリコーンラテックス組成物（米国特許第３，８１７，８９４号明細書：特許文献２）、ヒドロキシル基含有オルガノポリシロキサン、Ｓｉ−Ｈ基含有オルガノポリシロキサン、コロイダルシリカ、アミド基及びカルボキシル基含有シラン、エポキシ基含有シラン及び硬化用触媒からなるシリコーンエマルション組成物（特開平８−８５７６０号公報：特許文献３）、アルケニル基含有オルガノポリシロキサン、Ｓｉ−Ｈ基含有オルガノポリシロキサン、コロイダルシリカ、アミノシランと酸無水物の反応物、エポキシシラン、付加反応用触媒からなるシリコーンエマルション組成物（特開平９−２０８８２６号公報：特許文献４）、分子末端が水酸基で封鎖されたハイドロジェンシロキサン、乳化剤、水、硬化触媒からなるシリコーンエマルション組成物（特開平９−２０８９００号公報：特許文献５）、コロイダルシリカ−シリコーンコアシェル体、硬化触媒、乳化剤、水からなるシリコーンエマルション組成物（特開平９−２０８９０１号公報、特開平９−２０８９０２号公報、特開平９−２０８９０３号公報：特許文献６〜８）、ヒドロキシル基含有オルガノポリシロキサン、コロイダルシリカ、アミド基及びカルボキシル基含有シラン、エポキシ基含有シラン、硬化用触媒及び光触媒性酸化物からなるシリコーンエマルション組成物（特開２００２−３６３４９４号公報：特許文献９）、ヒドロキシル基含有オルガノポリシロキサン、コロイダルシリカ、アミド基及びカルボキシル基含有シラン、エポキシ基含有シランからなるシリコーンエマルション組成物（特開２００８−２３１２７６号公報：特許文献１０）等が提案されている。
【０００４】
また、ジメチルポリシロキサンは、各種繊維又は繊維製品に柔軟性や潤滑性を付与することが可能であるため、繊維処理剤としてもゴム皮膜を形成するタイプのシリコーンエマルション組成物が利用されている。このシリコーンエマルション組成物は、各種繊維・繊維製品の風合いを改良するのみでなく、消臭剤、抗菌剤、分散顔料、分散染料等の機能性薬剤を繊維上に固着するための、いわゆるバインダーとしての役割も果たしている。しかしながら、上述したゴム皮膜を形成するタイプのシリコーンエマルション組成物を繊維に処理すると、繊維表面は撥水性を示し、繊維が本来有している吸水性は低下する。例えば、肌着やタオル類は、汗や水分を吸収することが求められるため、繊維処理剤を処理した後も、繊維製品が吸水性を有していることが望ましい。従って、皮膜形成性シリコーンエマルション組成物をバインダーとして利用する場合にも、繊維表面が吸水性を示すことが求められている。
【先行技術文献】
【特許文献】
【０００５】
【特許文献１】特開昭５６−１６５５３号公報
【特許文献２】米国特許第３，８１７，８９４号明細書
【特許文献３】特開平８−８５７６０号公報
【特許文献４】特開平９−２０８８２６号公報
【特許文献５】特開平９−２０８９００号公報
【特許文献６】特開平９−２０８９０１号公報
【特許文献７】特開平９−２０８９０２号公報
【特許文献８】特開平９−２０８９０３号公報
【特許文献９】特開２００２−３６３４９４号公報
【特許文献１０】特開２００８−２３１２７６号公報
【発明の概要】
【発明が解決しようとする課題】
【０００６】
本発明は、上記従来技術の課題に鑑みてなされたもので、処理後の繊維表面が吸水性を示すシリコーンエマルション組成物、特に耐久性に優れ、洗濯処理後にも繊維表面が吸水性を維持し得る皮膜形成性シリコーンエマルション組成物、及び該組成物を有効成分として含有する繊維処理剤を提供することを目的とする。
【課題を解決するための手段】
【０００７】
本発明者らは、上記目的を達成するため鋭意検討した結果、（Ａ）１分子中にケイ素原子に結合するヒドロキシ基及び／又はアルコキシ基を少なくとも２個含有するオルガノポリシロキサン、（Ｂ）界面活性剤、（Ｃ）ポリエーテル変性シリコーン、及び（Ｄ）水をそれぞれ特定量含有する皮膜形成性シリコーンエマルション組成物が、処理後の繊維表面が吸水性を示し、さらに優れた洗濯耐久性を示し、洗濯処理後の繊維表面が高い吸水性を維持することを見出し、本発明をなすに至ったものである。
【０００８】
従って、本発明は、下記皮膜形成性シリコーンエマルション組成物及び繊維処理剤を提供する。
［１］．（Ａ）１分子中にケイ素原子に結合するヒドロキシ基及び／又はアルコキシ基を少なくとも２個含有するオルガノポリシロキサン：１００質量部、
（Ｂ）界面活性剤：０．１〜５０質量部、
（Ｃ）下記一般式（１）で表されるポリエーテル変性シリコーン：０．１〜５０質量部、及び
【化１】
2018016909.tif 000002
（式中、Ｒ1は独立にフェニル基、炭素数１〜６のアルキル基又は炭素数１〜６のアルコキシ基であり、Ｒ2は独立に式−ＣxＨ2xＯ（Ｃ2Ｈ4Ｏ）y（Ｃ3Ｈ6Ｏ）zＲ4で示される有機基であり、Ｒ3は独立にＲ1又はＲ2であり、Ｒ4は水素原子、炭素数１〜６のアルキル基又はアセチル基であり、ａは０〜１００の整数、ｂは０〜１００の整数で、ａ＋ｂは０〜２００であり、ｘは２〜５の整数、ｙは１〜４０の整数、ｚは０〜４０の整数である。但し、ｂ＝０のとき、Ｒ3のうち少なくともひとつがＲ2である。）
（Ｄ）水：５０〜１，０００質量部
を含有することを特徴とする皮膜形成性シリコーンエマルション組成物。
［２］．さらに、（Ｅ）コロイダルシリカを（Ａ）成分１００質量部に対して０．５〜５０質量部含有する［１］に記載の皮膜形成性シリコーンエマルション組成物。
［３］．さらに、（Ｆ）縮合触媒を（Ａ）成分１００質量部に対して０．１〜２０質量部含有する［１］又は［２］に記載の皮膜形成性シリコーンエマルション組成物。
［４］．さらに、（Ｇ）アミノ基含有オルガノアルコキシシラン及び／又はその部分加水分解物と酸無水物の反応生成物を（Ａ）成分１００質量部に対して０．１〜２０質量部含有する［１］〜［３］のいずれかに記載の皮膜形成性シリコーンエマルション組成物。
［５］．［１］〜［４］のいずれかに記載の皮膜形成性シリコーンエマルション組成物を有効成分として含有する繊維処理剤。
【発明の効果】
【０００９】
本発明の皮膜形成性シリコーンエマルション組成物（以下、シリコーンエマルション組成物と略す）によれば、該組成物を各種繊維又は繊維製品に処理することにより、柔軟性や潤滑性を付与すると共に、繊維表面に吸水性を付与することができる。さらに、本発明のシリコーンエマルション組成物を有効成分として含有する繊維処理剤は、洗濯耐久性に優れ、洗濯処理後にも繊維表面の良好な吸水性を維持することができる。
【発明を実施するための形態】
【００１０】
以下、本発明について詳細に説明する。
〔（Ａ）成分〕
（Ａ）成分は、１分子中にケイ素原子に結合するヒドロキシ基及び／又はアルコキシ基を少なくとも２個含有するオルガノポリシロキサンである。（Ａ）成分は、１種単独で又は２種以上を適宜組み合わせて用いることができ、中でも、下記一般式（２）で示されるものが好ましい。
Ｘ3ＳｉＯ−（Ｒ2ＳｉＯ）c−（Ｙ2ＳｉＯ）d−ＳｉＸ3          （２）
（式中、Ｒは非置換又は置換の炭素数１〜２０のアルキル基又は炭素数６〜２０のアリール基であり、Ｘは非置換又は置換の炭素数１〜２０のアルキル基、炭素数６〜２０のアリール基、炭素数１〜２０のアルコキシ基、又はヒドロキシ基である。Ｙは、Ｘ又は−（Ｏ−Ｘ2Ｓｉ）e−Ｘで示される基であり、Ｒ、Ｘ、Ｙはそれぞれ同一であっても異なっていてもよい。ｃは１００〜１０，０００の整数であり、ｄは０〜１，０００の整数であり、ｅは０〜１，０００の整数である。但し、Ｘ、Ｙ、ｄ、ｅは１分子中にケイ素原子に結合するヒドロキシ基及び／又はアルコキシ基を少なくとも２個含有するように選択される。）
【００１１】
上記式（２）中、Ｒは非置換又は置換の炭素数１〜２０のアルキル基又は炭素数６〜２０のアリール基であり、具体的には、メチル基、エチル基、プロピル基、ブチル基、ペンチル基、ヘキシル基、ヘプチル基、オクチル基、ノニル基、デシル基、ドデシル基、テトラデシル基、ヘキサデシル基、オクタデシル基；シクロペンチル基、シクロヘキシル基、シクロヘプチル基；フェニル基、トリル基、ナフチル基、又はこれらの基に結合する水素原子の一部又は全部がハロゲン原子、アミノ基、シアノ基等で置換された基等が挙げられる。中でも、メチル基が好ましい。
【００１２】
Ｘは非置換又は置換の炭素数１〜２０のアルキル基、炭素数６〜２０のアリール基、炭素数１〜２０のアルコキシ基、又はヒドロキシ基であり、具体的には、ヒドロキシ基以外に、メチル基、エチル基、プロピル基、ブチル基、ペンチル基、ヘキシル基、ヘプチル基、オクチル基、ノニル基、デシル基、ドデシル基、テトラデシル基、ヘキサデシル基、オクタデシル基、シクロペンチル基、シクロヘキシル基、シクロヘプチル基；フェニル基、トリル基、ナフチル基；メトキシ基、エトキシ基、プロポキシ基、ブトキシ基、ヘキシルオキシ基、ヘプチルオキシ基、オクチルオキシ基、デシルオキシ基、テトラデシルオキシ基、又はこれらの基に結合する水素原子の一部又は全部がハロゲン原子、アミノ基、シアノ基等で置換された基等が挙げられる。Ｘとしては、中でも、メチル基、ヒドロキシ基、メトキシ基、エトキシ基が好ましい。
【００１３】
Ｙは、Ｘ又は−（Ｏ−Ｘ2Ｓｉ）e−Ｘで示される基である。
なお、Ｒ、Ｘ、Ｙはそれぞれ同一であっても異なっていてもよい。
【００１４】
ｃは１００〜１０，０００の整数であり、好ましくは５００〜５，０００の整数であり、より好ましくは７００〜４，０００の整数である。ｃが１００未満ではシリコーンゴム皮膜の柔軟性が乏しいものとなるおそれがあり、１０，０００より大きいと皮膜の引裂き強さが低下するおそれがある。ｄは０〜１，０００の整数であり、好ましくは０〜２００の整数であり、より好ましくは０〜１００の整数である。ｅは０〜１，０００の整数であり、好ましくは０〜２００の整数であり、より好ましくは０〜１００の整数である。
但し、上記Ｘ、Ｙ、ｄ、ｅは、硬化性の点から、１分子中にケイ素原子に結合するヒドロキシ基及び／又はアルコキシ基を少なくとも２個、好ましくは２個以上４０個以下、より好ましくは２個以上２０個以下有することが必要である。
【００１５】
（Ａ）成分のオルガノポリシロキサンは、２５℃における粘度が１０，０００ｍＰａ・ｓ以上であることが好ましく、２５℃における粘度が１００，０００ｍＰａ・ｓ以上であることがさらに好ましい。また、２５℃における粘度が１０，０００，０００ｍＰａ・ｓ以下であることが好ましい。なお、本発明において、粘度は回転粘度計により測定した値である。
また、（Ａ）成分のオルガノポリシロキサンは、ゲルパーミエーションクロマトグラフィー（ＧＰＣ）によるポリスチレン換算の重量平均分子量が、５万〜５００万、特に１０万〜３００万であることが好ましい。重量平均分子量が小さすぎると組成物を処理した際の耐久性が低下する場合があり、大きすぎると組成物を使用する際に乳化が困難となる場合がある。
【００１６】
本発明における（Ａ）成分のオルガノポリシロキサンの具体例としては、下記のものが挙げられる。
【００１７】
【化２】
2018016909.tif 000003
（式中、ｃ、ｄ及びｅは上記と同じ。）
【００１８】
【化３】
2018016909.tif 000004
（式中、Ｍｅはメチル基、Ｅｔはエチル基であり、ｃ、ｄ及びｅは上記と同じ。）
【００１９】
本発明における（Ａ）成分のオルガノポリシロキサンは、公知の方法によって合成することができる。例えば、アルカリ金属水酸化物のような触媒存在下に、オクタメチルシクロテトラシロキサン等の環状シロキサン、又はこれとα，ω−ジヒドロキシシロキサンオリゴマー、α，ω−ジアルコキシシロキサンオリゴマーあるいはオルガノアルコキシシランとを平衡化反応させることにより得られる。また、アルカリ金属水酸化物等の触媒存在下に、α，ω−ジヒドロキシジメチルポリシロキサンとオルガノアルコキシシランとの脱水、脱アルコール縮合反応させることでも得られる。
【００２０】
なお、（Ａ）成分のオルガノポリシロキサンは、水中油型エマルションの形態で使用されることが好ましい。公知の乳化重合法でエマルションとすればよく、従って、予め、環状シロキサン、α，ω−ジヒドロキシシロキサンオリゴマー、α，ω−ジアルコキシシロキサンオリゴマー、あるいはオルガノアルコキシシラン等をアニオン性界面活性剤、カチオン性界面活性剤又はノニオン性界面活性剤を用いて水中に乳化分散させた後、必要に応じて酸、アルカリ性物質等の触媒を添加して乳化重合反応を行うことにより容易に合成することができる。
【００２１】
また、（Ａ）成分のオルガノポリシロキサンと上述した界面活性剤を混合し、これをホモミキサー、ホモジナイザー、コロイドミル、ラインミキサー等の乳化機で乳化することにより、エマルションの形態とすることができる。
【００２２】
〔（Ｂ）成分〕
（Ｂ）成分の界面活性剤としては特に制限はなく、例えば、ノニオン性界面活性剤、アニオン性界面活性剤、カチオン性界面活性剤、両性界面活性剤等を挙げることができる。これらは１種単独で又は２種以上を適宜組み合わせて用いることができる。
【００２３】
ノニオン性界面活性剤としては、ポリオキシアルキレンアルキルエーテル、ポリオキシアルキレンアルキルフェノールエーテル、ポリオキシアルキレンアルキルエステル、ポリオキシアルキレンソルビタンアルキルエステル、ポリエチレングリコール、ポリプロピレングリコール、ジエチレングリコール等が例示される。
【００２４】
中でも、下記一般式（３）で表されるポリオキシアルキレンアルキルエーテルが好ましい。
Ｒ5Ｏ（ＥＯ）n（ＰＯ）mＨ          （３）
（式中、Ｒ5は炭素数８〜３０、好ましくは炭素数８〜１２の直鎖又は分岐鎖のアルキル基であり、ｎ，ｍはそれぞれ０〜５０の整数、好ましくは０〜２５の整数であり、ｎ＋ｍ＝５〜５０である。ＥＯはポリオキシエチレン基、ＰＯはポリオキシプロピレン基である。）
【００２５】
アニオン性界面活性剤としては、下記一般式（４）で表されるアルキル硫酸塩、下記一般式（５）で表されるアルキルベンゼンスルホン酸塩が好ましい。
Ｒ6−ＯＳＯ3Ｍ          （４）
Ｒ6−Ｃ6Ｈ4−ＯＳ3Ｍ          （５）
（式中、Ｒ6は炭素数８〜３０、好ましくは炭素数８〜１２の直鎖又は分岐鎖のアルキル基であり、Ｍは水素原子又は金属元素、好ましくは水素原子、アルカリ金属元素又はアルカリ土類金属元素である。）
【００２６】
アルキル硫酸塩としては、例えば、ラウリル硫酸ナトリウム等が挙げられる。アルキルベンゼンスルホン酸塩としては、例えば、ヘキシルベンゼンスルホン酸、オクチルベンゼンスルホン酸、デシルベンゼンスルホン酸、ドデシルベンゼンスルホン酸、セチルベンゼンスルホン酸、ミリスチルベンゼンスルホン酸の塩等が挙げられる。
【００２７】
また、アニオン性界面活性剤としては、さらにラウリン酸、ステアリン酸、オレイン酸、リノレン酸等の高級脂肪酸及びその塩、下記一般式（６）で表されるポリオキシエチレンモノアルキルエーテル硫酸塩、下記一般式（７）で表されるポリオキシエチレンアルキルフェニルエーテル硫酸エステル塩が挙げられる。
Ｒ7Ｏ（ＥＯ）n’（ＰＯ）m’ＳＯ3Ｍ          （６）
Ｒ7−Ｃ6Ｈ4−Ｏ（ＥＯ）n’（ＰＯ）m’ＳＯ3Ｍ          （７）
（式中、Ｒ7は炭素数８〜３０、好ましくは炭素数８〜１２の直鎖又は分岐鎖のアルキル基であり、Ｍは水素原子又は金属元素、好ましくは水素原子、アルカリ金属元素又はアルカリ土類金属元素であり、ｎ’，ｍ’はそれぞれ０〜３０の整数、好ましくは０〜２０の整数であり、ｎ’＋ｍ’＝５〜５０である。ＥＯはポリオキシエチレン基、ＰＯはポリオキシプロピレン基である。）
【００２８】
カチオン性界面活性剤としては、例えば、アルキルベンゼンスルホン酸塩、アルキルリン酸塩等のアニオン性乳化剤、第４級アンモニウム塩、アルキルアミン塩等のカチオン性乳化剤等が挙げられる。
【００２９】
両性界面活性剤としては、例えば、アルキルベタイン、アルキルイミダゾリン等が挙げられる。
【００３０】
（Ｂ）成分の配合量は、（Ａ）成分１００質量部に対して、０．１〜５０質量部であり、０．５〜２５質量部が好ましく、２〜１０質量部がより好ましい。（Ｂ）成分が少なすぎると乳化が困難であり、多すぎると乳化物の安定性が不十分となる。
【００３１】
〔（Ｃ）成分〕
（Ｃ）成分は、下記一般式（１）で表されるポリエーテル変性シリコーンである。これは１種単独で又は２種以上を適宜組み合わせて用いることができる。
【化４】
2018016909.tif 000005
（式中、Ｒ1は独立にフェニル基、炭素数１〜６のアルキル基又は炭素数１〜６のアルコキシ基であり、Ｒ2は独立に式−ＣxＨ2xＯ（Ｃ2Ｈ4Ｏ）y（Ｃ3Ｈ6Ｏ）zＲ4で示される有機基であり、Ｒ3は独立にＲ1又はＲ2であり、Ｒ4は水素原子、炭素数１〜６のアルキル基又はアセチル基であり、ａは０〜１００の整数、ｂは０〜１００の整数で、ａ＋ｂは０〜２００であり、ｘは２〜５の整数、ｙは１〜４０の整数、ｚは０〜４０の整数である。但し、ｂ＝０のとき、Ｒ3のうち少なくともひとつがＲ2である。）
【００３２】
式（１）中、Ｒ1は独立にフェニル基、炭素数１〜６のアルキル基又は炭素数１〜６のアルコキシ基であり、Ｒ1の具体例としては、メチル基、エチル基、プロピル基、ブチル基、ペンチル基、ヘキシル基等のアルキル基、フェニル基、メトキシ基、エトキシ基、プロポキシ基、ブトキシ基、ヘキシロキシ基等のアルコキシ基であり、好ましくは、メチル基、エチル基、フェニル基、メトキシ基、エトキシ基である。
また、Ｒ4は水素原子、炭素数１〜６のアルキル基又はアセチル基であり、Ｒ4の具体例としては、水素原子、メチル基、エチル基、プロピル基、ブチル基、ペンチル基等のアルキル基又はアセチル基である。
【００３３】
ａは０〜１００の整数であり、１〜５０の整数が好ましく、より好ましくは１〜３０の整数である。ｂは０〜１００の整数であり、１〜５０の整数が好ましく、より好ましくは１〜３０の整数である。ａ＋ｂは０〜２００であり、１〜１００が好ましく、より好ましくは１〜６０である。
また、ｘは２〜５の整数、好ましくは２〜４の整数であり、ｙは１〜４０の整数、好ましくは１〜２０の整数、ｚは０〜４０の整数、好ましくは０〜２０の整数である。
【００３４】
（Ｃ）成分の具体例としては、下記のものが挙げられる。
【化５】
2018016909.tif 000006
【化６】
2018016909.tif 000007
【化７】
2018016909.tif 000008
【化８】
2018016909.tif 000009
【化９】
2018016909.tif 000010
【化１０】
2018016909.tif 000011
【化１１】
2018016909.tif 000012
【化１２】
2018016909.tif 000013
【化１３】
2018016909.tif 000014
【化１４】
2018016909.tif 000015
【化１５】
2018016909.tif 000016
【化１６】
2018016909.tif 000017
【化１７】
2018016909.tif 000018
【化１８】
2018016909.tif 000019
（式中、ａ’、ｂ’はそれぞれ１〜１００の整数であり、ｙは上記と同じである。ｚ’は１〜４０の整数である。）
【００３５】
（Ｃ）成分の配合量は、（Ａ）成分１００質量部に対して、０．１〜５０質量部であり、０．５〜２５質量部が好ましく、２〜２０質量部がより好ましい。（Ｃ）成分が少なすぎる場合は、繊維表面の吸水性が不十分であり、（Ｃ）成分が多すぎる場合はエマルションの安定性が低下する。
【００３６】
（Ｃ）成分の作用機構について、本発明者らは次のように考えている。（Ｃ）成分の添加により、シリコーンエマルション組成物の表面張力を低下させることができる。そのため、（Ｃ）成分を添加することにより、シリコーンエマルション組成物がより多く繊維に浸透すると考えられる。従って、洗濯処理を行った後にも除去されずに残存することが可能になる。また、（Ｃ）成分は、分子内に親水性基を含有しており、繊維に対して高い吸水性を付与することが可能である。
【００３７】
〔（Ｄ）成分〕
本発明のシリコーンエマルション組成物には、（Ｄ）成分として水を配合する。水の配合量は（Ａ）成分１００質量部に対して５０〜１，０００質量部であり、好ましくは５０〜５００質量部である。
【００３８】
〔（Ｅ）成分〕
本発明のシリコーンエマルション組成物には、上記（Ａ）〜（Ｄ）成分に加え、さらに（Ｅ）コロイダルシリカを含有することができる。（Ｅ）成分であるコロイダルシリカは、皮膜補強剤として添加するものである。本発明においてコロイダルシリカは水性分散液として使用することができる。コロイダルシリカの水性分散液としては、市販のものを使用すればよく、その種類に制限はない。例えば、平均粒径が５〜５０ｎｍでナトリウム、アンモニウム、アルミニウム等で安定化したものでよく、具体的には、スノーテックス（日産化学工業社製）、ルドックス（グレース社製）、シリカドール（日本化学工業社製）、アデライトＡＴ（ＡＤＥＫＡ社製）、カタロイドＳ（触媒化成工業社製）、ＣＯＳＭＯ  Ｓ−４０（日揮触媒化成社製）等が挙げられる。
【００３９】
（Ｅ）成分を配合する場合、（Ｅ）成分の配合量は、（Ａ）成分１００質量部に対してコロイダルシリカの純分換算で０．５〜５０質量部が好ましく、より好ましくは１〜３０質量部である。コロイダルシリカの配合量が０．５質量部以上とすることで、皮膜の強度、難燃性を向上させる効果がより発揮され、５０質量部を超えると皮膜が硬く脆いものとなり、伸びと柔軟性が低下するおそれがある。
【００４０】
〔（Ｆ）成分〕
本発明のシリコーンエマルション組成物には、さらに（Ｆ）縮合触媒を含有することができる。
（Ｆ）成分である縮合触媒は、縮合反応が進行すれば特に制限はないが、有機スズ化合物、有機亜鉛化合物、有機鉄化合物、有機チタン化合物、有機ビスマス化合物、有機ジルコニウム化合物、有機アルミニウム化合物、有機セリウム化合物、有機インジウム化合物、有機イットリウム化合物等の有機金属化合物が挙げられる。具体的には、ジブチルスズジラウレート、ジブチルスズジオクテート、ジオクチルスズジラウレート、ジオクチルスズジバーサテート、ジブチルスズビスオレイルマレート、オクチル酸スズ、ステアリン酸亜鉛、オクチル酸亜鉛、酢酸亜鉛、オクチル酸鉄、オクチル酸チタン、オクチル酸ビスマス、オクチル酸ジルコニウム、オクチル酸セリウム、オクチル酸インジウム、オクチル酸イットリウム等の有機酸金属塩等が挙げられる。なお、これら縮合触媒は水溶性である場合を除き、予め界面活性剤を用いて水中に乳化分散したエマルションの形態にして使用することが望ましい。
【００４１】
（Ｆ）成分を配合する場合、（Ｆ）成分の配合量は、（Ａ）成分１００質量部に対して０．１〜２０質量部が好ましく、より好ましくは０．２〜１５質量部、さらに好ましくは０．３〜１０質量部である。０．１質量部より少ないと縮合反応が進行しない場合があり、２０質量部より多くても不経済である。
【００４２】
〔（Ｇ）成分〕
本発明のシリコーンエマルション組成物には、さらに（Ｇ）成分であるアミノ基含有オルガノアルコキシシラン及び／又はその部分加水分解物と酸無水物との反応生成物を含有することができる。（Ｇ）成分は、シリコーンゴム皮膜と基材との接着性を向上させるための成分である。
【００４３】
この始発物質であるアミノ基含有オルガノアルコキシシランとしては、例えば、γ−アミノプロピルトリエトキシシラン、γ−アミノプロピルメチルジエトキシシラン、Ｎ−β（アミノエチル）γ−アミノプロピルトリメトキシシラン、Ｎ−β（アミノエチル）γ−アミノプロピルメチルジメトキシシラン、Ｎ−メチル−γ−アミノプロピルトリメトキシシラン、Ｎ−フェニル−γ−アミノプロピルトリメトキシシラン等を挙げることができる。また、これらの部分加水分解物あるいはそれらの混合物等を用いることもできる。もう一方の始発物質である酸無水物としては、例えば、フタル酸無水物、コハク酸無水物、マレイン酸無水物、グルタル酸無水物、イタコン酸無水物等を挙げることができる。
【００４４】
（Ｇ）成分としては、下記式で示されるもの及びそのオリゴマーが好ましい。
（Ｃ2Ｈ5Ｏ）3ＳｉＣ3Ｈ6−ＮＨＣＯ−ＣＨ＝ＣＨＣＯＯＨ、
（Ｃ2Ｈ5Ｏ）3ＳｉＣ3Ｈ6ＮＨ3+-ＯＣＯＣＨ＝ＣＨＣＯＯＣ2Ｈ5
【００４５】
上記のアミノ基含有オルガノアルコキシシラン及び／又はその部分加水分解物と酸無水物との反応は、始発物質双方に対する親水性有機溶媒、例えば、メタノール、エタノール、イソプロパノール等のアルコール中において、室温で１〜５時間攪拌することにより容易に行うことができる。また、それらの反応モル比は等モル同士であることが好ましいが、どちらかを過剰に使用しても何ら問題はない。
【００４６】
（Ｇ）成分を配合する場合、（Ｇ）成分の配合量は、（Ａ）成分１００質量部に対して０．１〜２０質量部が好ましく、より好ましくは０．５〜１０質量部である。０．１質量部未満では基材との接着性を向上させる効果が得られない場合があり、２０質量部を超えると組成物の安定性が低下する場合がある。
【００４７】
〔（Ｈ）成分〕
本発明のシリコーンエマルション組成物には、さらに（Ｈ）アミノ基を含有しないオルガノアルコキシシランを配合することができる。（Ｈ）成分のオルガノアルコキシシランは、シリコーンゴム皮膜と基材との接着性を向上させるのに有効である。（Ｈ）成分のオルガノアルコキシシランは、アミノ基を含有しないオルガノアルコキシシランであれば各種公知のものを用いればよい。（Ｈ）成分のオルガノアルコキシシランとしては、例えば、ビニルトリメトキシシラン、ビニルトリエトキシシラン、２−（３，４−エポキシシクロヘキシル）エチルトリメトキシシラン、３−グリシドキシプロピルメチルジメトキシシラン、３−グリシドキシプロピルトリメトキシシラン、３−グリシドキシプロピルメチルジエトキシシラン、３−グリシドキシプロピルトリエトキシシラン、フェニルトリメトキシシラン、フェニルトリエトキシシラン、ｎ−プロピルトリメトキシシラン、ｎ−プロピルトリエトキシシラン、オクチルトリエトキシシラン、ヘキシルトリメトキシシラン、ヘキシルトリエトキシシラン等が挙げられる。
【００４８】
（Ｈ）成分を配合する場合、（Ｈ）成分の配合量は、（Ａ）成分１００質量部に対して０．１〜２０質量部が好ましく、より好ましくは０．５〜１０質量部である。０．１質量部未満では基材との接着性を向上させる効果が得られない場合があり、２０質量部を超えると組成物の安定性が低下する場合がある。
【００４９】
本発明のシリコーンエマルション組成物には、本発明の効果を損なわない範囲で、各種の増粘剤、顔料、染料、浸透剤、帯電防止剤、消泡剤、難燃剤、抗菌剤、防腐剤、撥水剤、架橋剤、密着性向上剤や、他のシリコーンオイル、シリコーン樹脂、アクリル樹脂、ウレタン樹脂等を適宜配合することができる。
【００５０】
本発明のシリコーンエマルション組成物の調製方法は、従来公知の乳化重合方法、転相乳化方法に従えばよい。乳化機は特に制限されるものでなく、例えば、ホモミキサー、ホモジナイザー、コロイドミル、万能混合攪拌機、コンビミックス、ラインミキサー等を使用することができる。また、（Ａ）成分及び（Ｂ）成分でエマルションを調製した後、他の成分を配合してもよい。さらに、（Ｆ）成分を配合する場合、（Ａ）成分及び（Ｂ）成分でエマルションを調製すると共に、（Ｆ）成分及び（Ｂ）成分でエマルションを調製した後、他の成分を配合してもよい。
シリコーンエマルション組成物の固形分濃度は、１０〜７０質量％が好ましく、２０〜６０質量％がより好ましい。
【００５１】
本発明のシリコーンエマルション組成物は、繊維、紙、金属、木材、ゴム、プラスチック、ガラス等各種基材表面に処理して使用されるが、基材への塗布方法としては、浸漬法、スプレー法、ロールコート法、バーコート法、はけ塗り法等、従来公知の各種塗装法が可能である。
【００５２】
また、シリコーンエマルション組成物の塗布量は特に制限されないが、通常、塗布量がエマルション組成物として０．１〜２００ｇ／ｍ2、特に１〜１００ｇ／ｍ2となる量である。塗布後、乾燥だけでオルガノポリシロキサン皮膜を得ることができ、該乾燥は、水が揮発する条件であればよく、室温の場合には１〜３日、加熱する場合には１００〜１８０℃で１〜３０分程度の乾燥でよい。
【００５３】
本発明のシリコーンエマルション組成物は、繊維処理剤（例えば、繊維用風合い改良剤）、無機又は有機物質のバインダー（例えば、光触媒等機能性無機フィラーのバインダー剤）、塗料、離型剤、粘着シートの背面処理剤、各種基材の表面コーティング剤、ゴム製物品表面への離型性や滑り性付与剤、紙や木材用撥水剤等へ使用可能であるが、これらに限定されるものではない。
【００５４】
中でも、処理後の繊維表面が優れた吸水性を有することから、本発明のシリコーンエマルション組成物は繊維処理剤の有効成分として有用である。該シリコーンエマルション組成物は、そのまま繊維処理剤としても、繊維処理剤中に、例えば０．０１〜９９質量％の範囲で適宜配合してもよい。ここで、繊維処理剤中の他の成分としては、防しわ剤、難燃剤、帯電防止剤、耐熱剤等の繊維用薬剤、酸化防止剤、紫外線吸収剤、顔料、金属粉顔料、レオロジーコントロール剤、硬化促進剤、消臭剤、抗菌剤等が挙げられる。
繊維を処理する場合は繊維処理剤を希釈して用いてもよく、繊維を処理する繊維処理剤希釈液中のシリコーンエマルション組成物の配合量は、固形分として０．０１〜５質量％が好ましく、０．１〜３質量％がより好ましい。
【００５５】
本発明の繊維処理剤は、綿、絹、麻、ウール、アンゴラ、モヘア等の天然繊維はもとより、ポリエステル、ナイロン、アクリル、ウレタン、スパンデックス等の合成繊維及びこれらを用いた繊維製品に対しても全て有効である。またその形態、形状にも制限はなく、ステープル、フィラメント、トウ、糸等のような原材料形状に限らず、織物、編み物、詰め綿、不織布、紙、シート、フィルム等の多様な加工形態のものも本発明の繊維処理剤の処理可能な対象となる。
【実施例】
【００５６】
以下、実施例及び比較例を示し、本発明を具体的に説明するが、本発明は下記の実施例に制限されるものではない。なお、下記の例において特に明記のない場合は、組成の「％」は質量％を示す。
【００５７】
［製造例１：（Ａ−１）］
オクタメチルシクロテトラシロキサン４９８ｇ、トリエトキシフェニルシラン２ｇ、１０％ラウリル硫酸ナトリウム水溶液５０ｇ及び１０％ドデシルベンゼンスルホン酸水溶液５０ｇを２リットルポリエチレン製ビーカーに仕込み、ホモミキサーで均一に乳化した後、水４００ｇを徐々に加えて希釈し、均一な白色エマルションを得た。このエマルションを攪拌装置、温度計、還流冷却器の付いた２リットルガラスフラスコに移し、５０℃で２４時間重合反応を行った後、１０℃で２４時間熟成してから１０％炭酸ナトリウム水溶液１２ｇで中和した。このエマルションは１０５℃で３時間乾燥後の不揮発分が４５．４％で、エマルション中のオルガノポリシロキサンは、ＮＭＲ、ＧＰＣ、ＩＲ等の機器分析を行ったところ、平均組成式
[（ＨＯ）（ＣＨ3）2ＳｉＯ1/2]3[（ＣＨ3）2ＳｉＯ2/2]900[Ｃ6Ｈ5ＳｉＯ3/2]1
で表される末端がヒドロキシ基で封鎖された軟ゲル状のものであった（Ａ−１）。このオルガノポリシロキサンのＧＰＣによる重量平均分子量（Ｍｗ）は約１２０万であった。このようにして（Ａ−１）成分のオルガノポリシロキサンを含有するエマルションを得た。
【００５８】
［製造例２：（Ａ−２）］
オクタメチルシクロテトラシロキサン５００ｇ、１０％ラウリル硫酸ナトリウム水溶液５０ｇ及び１０％ドデシルベンゼンスルホン酸水溶液５０ｇを２リットルポリエチレン製ビーカーに仕込み、ホモミキサーで均一に乳化した後、水４００ｇを徐々に加えて希釈し均一な白色エマルションを得た。このエマルションを攪拌装置、温度計、還流冷却器の付いた２リットルガラスフラスコに移し、５０℃で２４時間重合反応を行った後、１０℃で２４時間熟成してから１０％炭酸ナトリウム水溶液１２ｇで中和した。このエマルションは１０５℃で３時間乾燥後の不揮発分が４５．５％で、エマルション中のオルガノポリシロキサンは、ＮＭＲ、ＧＰＣ、ＩＲ等の機器分析を行ったところ、平均組成式
ＨＯ−［（ＣＨ3）2ＳｉＯ］3000−Ｈ
で示され、粘度２００万ｍＰａ・ｓの生ゴム状のものであった（Ａ−２）。このオルガノポリシロキサンのＧＰＣによる重量平均分子量（Ｍｗ）は約３０万であった。このようにして（Ａ−２）成分のオルガノポリシロキサンを含有するエマルションを得た。
【００５９】
［製造例３：（Ａ−３）］
平均組成式ＨＯ−［（ＣＨ3）2ＳｉＯ］1000−Ｈで表されるオルガノポリシロキサン（Ａ−３）３００ｇ、ポリオキシエチレンオクチルフェニルエーテル５０ｇ、ポリオキシエチレンノニルフェニルエーテル硫酸ナトリウム３ｇを、ホモディスパーを用いて１，０００ｒｐｍで３０分間混合し、１０ｇの水中に乳化分散させた。その後、６３７ｇの水で希釈して（Ａ−３）成分のオルガノポリシロキサンを含有するエマルションを得た。
【００６０】
［製造例４：（Ｆ）］
ジオクチルスズジラウレート（ネオスタンＵ−８１０、日東化成（株）製、有効成分：９９％）３５０ｇとポリオキシエチレンアルキルエーテル（エマルゲン１１０８、花王（株）製）５０ｇを２リットルポリエチレン製ビーカーに仕込み、ホモミキサーで均一に混合した後、水６００ｇを徐々に加えて水中に乳化分散させ、次いで、圧力４０ＭＰａで高圧ホモジナイザーに２回通し、有機スズ化合物を含有する安定なエマルション（Ｆ）を得た。このエマルションは１０５℃で３時間乾燥後の不揮発分が３９．５％であった。
【００６１】
［製造例５：（Ｇ）］
マレイン酸無水物１５４ｇをエタノール５００ｇに溶解した後、３−アミノプロピルトリエトキシシラン３４６ｇを室温下１時間で滴下し、さらに８０℃でエタノール還流下２４時間反応を行い、淡黄色透明な（Ｇ）成分を５０％含有する溶液「Ｇ」を得た。この溶液は、１０５℃で３時間乾燥後の不揮発分が４５．１％であり、溶液中の反応生成物は、ＩＲ、ＧＣ、ＮＭＲ、ＧＣＭＳ等の機器分析を行ったところ、約６０％が下記式で示されるものの混合物であり、残りの約４０％がそれらから誘導されたオリゴマーであった。
（Ｃ2Ｈ5Ｏ）3ＳｉＣ3Ｈ6−ＮＨＣＯ−ＣＨ＝ＣＨＣＯＯＨ
（Ｃ2Ｈ5Ｏ）3ＳｉＣ3Ｈ6ＮＨ3+-ＯＣＯＣＨ＝ＣＨＣＯＯＣ2Ｈ5
【００６２】
（Ｃ）成分として下記を用いた。
（Ｃ−１）下記式（８）で示されるポリエーテル変性シリコーン
【化１９】
2018016909.tif 000020
【００６３】
（Ｃ−２）下記式（９）で示されるポリエーテル変性シリコーン
【化２０】
2018016909.tif 000021
【００６４】
（Ｃ−３）下記式（１０）で示されるポリエーテル変性シリコーン
【化２１】
2018016909.tif 000022
【００６５】
（Ｅ）成分として、コロイダルシリカ（スノーテックスＣ、日産化学工業（株）製、有効成分２０％）
【００６６】
［実施例１〜１３、比較例１〜３］
表１，２に示す配合組成で、シリコーンエマルション組成物を得た。ここで、（Ｂ）成分は上記製造例１〜４で得られたエマルション中に含まれる量であり、（Ｄ）成分は上記製造例１〜４で得られたエマルション等に含まれる量である。得られたシリコーンエマルション組成物について、下記評価を行った。結果を表１，２中に併記する。なお、得られたシリコーンエマルション組成物２０ｇを１５ｃｍ×１０ｃｍのＰＰトレーに秤量し、２５℃で４８時間乾燥し、水分を揮発させたところ、実施例１〜１３、比較例１〜３の全てにおいてゴム状の皮膜を形成した。
【００６７】
［評価試験］
１．吸水性
エマルション組成物にイオン交換水を加え、固形分２％に希釈して試験液を調製した。該試験液にポリエステル／綿ブロード布（６５％／３５％、谷頭商店社製）を１０秒間浸漬した後、絞り率１００％の条件でロールを用いて絞り、１３０℃で２分間乾燥した。その後、本処理布にスポイトで水道水を一滴（２５μＬ）滴下し、水滴が布に完全に吸収されるまでの時間（秒）を測定した。また、この処理布の繊維表面のシリコーン残存量を蛍光Ｘ線分析装置（Ｒｉｇａｋｕ社製）にて測定した。
【００６８】
２．洗濯耐久性
エマルション組成物にイオン交換水を加え、固形分２％に希釈して試験液を調製した。該試験液にポリエステル／綿ブロード布（６５％／３５％、谷頭商店社製）を１０秒間浸漬した後、絞り率１００％の条件でロールを用いて絞り、１３０℃で２分間乾燥した。その後、本処理布を、ＪＩＳ  Ｌ０２１７  １０３に準拠した手法により、洗濯機による洗濯を一回行った。その後、洗濯一回後の処理布にスポイトで水道水を一滴（２５μＬ）滴下し、水滴が布に完全に吸収されるまでの時間（秒）を測定した。また、洗濯一回後の繊維表面のシリコーン残存量を蛍光Ｘ線分析装置（Ｒｉｇａｋｕ社製）にて測定した。洗濯を行っていない場合の繊維表面のシリコーン残存量と比較し、残存率（％）を算出した。
【００６９】
【表１】
2018016909.tif 000023
【００７０】
【表２】
2018016909.tif 000024
【００７１】
本発明のシリコーンエマルション組成物を繊維処理剤として用いることで、繊維に対して良好な吸水性を付与することができる。また、本発明のシリコーンエマルション組成物は、洗濯耐久性にも優れるため、高耐久性の吸水性付与型繊維処理剤、バインダーとして利用可能である。